КАТАЛИТИЧЕСКАЯ КОМПОЗИЦИЯ И СПОСОБ ГИДРОКОНВЕРСИИ ТЯЖЕЛОГО УГЛЕВОДОРОДНОГО СЫРЬЯ С ИСПОЛЬЗОВАНИЕМ КАТАЛИТИЧЕСКОЙ КОМПОЗИЦИИ

1. Катализаторная композиция для использования в процессе гидроконверсии тяжелого углеводородного сырья, которая содержит:
молибденовый компонент, присутствующий в указанной катализаторной композиции в количестве менее 12 вес.%, где вес.% берутся от общего веса указанной катализаторной композиции в предположении, что указанный молибденовый компонент находится в форме оксида вне зависимости от его действительной формы; и
никелевый компонент, присутствующий в указанной катализаторной композиции в таком количестве, при котором указанная катализаторная композиция имеет весовое отношение указанного никелевого компонента к указанному молибденовому компоненту выше 0,25, причем это весовое отношение рассчитано в предположении, что каждый из указанного никелевого компонента и указанного молибденового компонента находится в форме оксидов вне зависимости от их действительной формы.
2. Катализаторная композиция по п.1, дополнительно содержащая материал носителя, содержащего оксид алюминия, при этом материал носителя имеет медианный диаметр пор в диапазоне от 100 Å до 140 Å, и не более 5% от его общего объема пор приходится на поры с диаметром более 210 Å.
3
3. Катализаторная композиция по п.2, в которой указанный материал носителя характеризуется шириной распределения пор не более 35 Å и общим объемом пор по меньшей мере 0,75 см/г.
-1
-1
4. Катализаторная композиция по одному из пп.1-3, в которой указанная катализаторная композиция характеризуется Раман-спектром, который включает по меньшей мере два рамановских пика с максимумами в пределах рамановской полосы от 275 см до 400 см.
-1
-1
5. Катализаторная композиция по одному из пп.1-3, в которой указанная катализаторная композиция дополнительно характеризуется Раман-спектром, который включает пик с максимумом в пределах рамановской полосы от 1610 см до 1750 см.
6. Катализаторная композиция по одному из пп.1-3, в которой указанное весовое отношение указанного никелевого компонента к указанному молибденовому компоненту выше 0,3.
7. Катализаторная композиция по одному из пп.1-3, в которой менее 10% от общего объема пор указанного материала носителя приходится на поры этого материала носителя, имеющие диаметр, меньший 90 Å.
8. Катализаторная композиция по п.2 или 3, в которой указанный материал носителя, по существу, не содержит оксида кремния.
9. Катализаторная композиция по одному из пп.1-3, которая, по существу, не содержит кобальт.
10. Способ гидроконверсии тяжелого углеводородного сырья, который включает: контактирование указанного тяжелого углеводородного сырья в подходящих для гидроконверсии условиях с катализаторной композицией по любому из пп.1-9.